Patent AR-080573-A1 (AR)
Title: Proceso para la modificacion de la superficie de ceniza volante y ceniza volante obtenida.
Inventor: SHUKLA SATYAJIT VIHNU
Filed: 2010-12-17
Abstract: Reivindicacion 1: Agitar las partículas de ceniza volante (10-50 g.L1) en solucion de 2-propanol anhidro (100-500 ml) de Ti(0C3H7)4 (0,01-1,0 M) en el bano de sensibilizacion de superficie; ii. preparar en forma simultánea una solucion de 2-propanol anhidro (100-500 mi) y agua, en donde la relacion de la concentracion molar del agua con respecto a la del Ti(0C3H7)4 ('R') se encuentra en el rango de 2 a 15; iii. agregar a gotas la solucion preparada en el paso (ii) a la suspension preparada en el paso (i), en donde la relacion final del 2-propanol respecto de la ceniza volante se encuentra en el rango de 25-100 ml.g'; iv. agitar la suspension tal como se obtuvo en el paso (iii) durante un período de 2 a 6 horas; y. separar las partículas de la solucion tal como se obtuvieron en el paso (iv) mediante filtracion y secarlas en un horno a 80-90 °C durante un período de 10 a 12 horas para obtener partículas de ceniza volante revestidas con Ti02 amorfas; vi. calcinar las partículas de ceniza volante revestidas con Ti02 amorfas tal como se obtuvieron en el paso (y) a una temperatura que oscila entre 400 y 600 °C durante un período que abarca entre 1 y 4 horas para obtener partículas de ceniza volante revestidas con Ti02 cristalinas; vii. agitar las partículas de ceniza volante sensibilizadas en su superficie tal como se obtuvieron en el paso (vi) en una solucion acuosa de sal metálica a pH-.l0-l2 obtenida usando una solucion acuosa de NH4OH (25-28% en peso) en el bano de activacion de superficie; viii. agitar la suspension tal como se obtuvo en el paso (vii) en forma continua bajo la radiacion Uy, visible o solar durante un período que abarca entre 4 y 6 horas para depositar las agrupaciones de metal por sobre las partículas de ceniza volante sensibilizadas en su superficie; ix. separar las partículas de ceniza volante activadas en su superficie tal como se obtuvieron en el paso (viii) mediante filtracion seguido de lavado con agua destilada varias veces para extraer los iones no deseados de la superficie; x. agitar las partículas de ceniza volante activadas en su superficie, tal como se obtuvieron en el paso (ix) , en el bano de revestimiento no electrolítico convencional que contiene una solucion acuosa de NaOH (5-15 g.L'), NaKc4H4O6 (30-60 g.L1), y una sal metálica (1-10 g.L') ; xi. agregar lentamente 30-40% en peso de HCHO (5-20 ml.L') com agente reductor en una suspension tal como se obtuvo en el paso Cx); xii. agitar la suspension tal como se obtuvo en el paso (xi) en forma continua hasta que el color azul oscuro inicial de la solucion se desvanezca o ésta se torne completamente transparente; y xiii. separar las partículas de ceniza volante revestidas con metal de la suspension tal como se obtuvieron en el paso (xii) mediante filtracion y secarlas en un horno a 80-100 °C durante un período de 10 a 12 horas para obtener ceniza volante modificada en su superficie. Reivindicacion 8: Una ceniza volante modificada en su superficie tal como se obtuvo en el proceso de acuerdo con la reivindicacion 1, caracterizada porque comprende (a) partículas de ceniza volante; (b) fotocatalizador (10-40% en peso) para la sensibilizacion de superficie, seleccionado entre el grupo conformado por ZnO, Sn02, T102, ZnS, CdS, o cualquier otro material semiconductor; Cc)agrupaciones metálicas (0,1-3,0% en peso) para la activacion de superficie, depositado sobre las partículas de ceniza volante sensibilizadas en su superficie, seleccionados entre el grupo conformado por Cu, Ag, Pd, Au, Pt, o cualquier otro metal noble, y Cd) un revestimiento metálico (1,0-10 % en peso) seleccionado entre el grupo conformado por Cu y Ag.